ФТОРИРОВАННЫЙ ЭЛАСТИЧНЫЙ СОПОЛИМЕР, СПОСОБ ЕГО ПОЛУЧЕНИЯ И ИЗДЕЛИЕ ИЗ СШИТОГО КАУЧУКА

1. Фторированный эластичный сополимер, который имеет атомы йода, атомы брома, или как атомы йода, так и атомы брома, на концах его молекулы, и который включает повторяющиеся звенья (a) на основе тетрафторэтилена, повторяющиеся звенья (b) на основе фторированного мономера, имеющего одну способную к полимеризации ненасыщенную связь (при условии, что он не является тетрафторэтиленом), и повторяющиеся звенья (c) на основе фторированного мономера, имеющего по меньшей мере две способные к полимеризации ненасыщенные связи, где отношение (мольное отношение) повторяющихся звеньев (a) к повторяющимся звеньям (b) составляет (a)/(b)=от 40/60 до 90/10 и доля повторяющихся звеньев (c) от суммарного количества повторяющихся звеньев (a) и повторяющихся звеньев (b) составляет от 0,01 до 1 мол.%.
14
14
a
2
b
1-25
2. Фторированный эластичный сополимер по п.1, где фторированный мономер, имеющий по меньшей мере две способные к полимеризации ненасыщенные связи, представлен формулой R((O)CF=CF) (где a равно 0 или 1, b является целым числом от 2 до 6 и R означает Cдвухвалентную насыщенную перфторуглеродную группу, которая может иметь эфирный кислородный атом).
2
2)c
2
2
2
d
f
2
e
2
3
2
2
g
2
h
k
2
i
2
3
1
1
2
3
2
3
3. Фторированный эластичный сополимер по п.1, где фторированный мономер, имеющий по меньшей мере две способные к полимеризации ненасыщенные связи, является по меньшей мере одним членом, выбранным из группы, состоящей из CF=CFO(CFOCF=CF (где c является целым числом от 1 до 10), CF=CFO[(CF)O](CFXCFO)CF=CF(где d является целым числом от 1 до 10, f равно 0 или является целым числом от 1 до 5, e является целым числом от 1 до 5 и Xозначает F или CF) и CF=CFO(CFCFXO)[(CF)O](CFXCFO)CF=CF (где g равно 0 или является целым числом от 1 до 5, h равно 0 или является целым числом от 1 до 10, k равно 0 или 1 (при условии, что когда h равно 0, k также равно 0), i является целым числом от 1 до 5 и каждый из X и X, которые не зависят друг от друга, означает F или CF).
2
2
4
2
4. Фторированный эластичный сополимер по п.1, где фторированным мономером, имеющим по меньшей мере две способные к полимеризации ненасыщенные связи, является CF=CFO(CF)OCF=CF.
2
f1
f1
5. Фторированный эластичный сополимер по п.1, где фторированный мономер, имеющий одну способную к полимеризации ненасыщенную связь, является по меньшей мере одним членом, выбранным из группы, состоящей из гексафторпропилена и перфтор(алкилвинилового эфира), представленного формулой CF=CFOR (где R означает перфторалкильную группу, которая может иметь эфирный кислородный атом).
6. Фторированный эластичный сополимер по п.5, где фторированный мономер, имеющий одну способную к полимеризации ненасыщенную связь, является по меньшей мере одним членом, выбранным из группы, состоящей из перфтор(алкилвинилового эфира).
7. Способ получения фторированного эластичного сополимера, который включает проведение радикальной полимеризации тетрафторэтилена, фторированного мономера, имеющего одну способную к полимеризации ненасыщенную связь (при условии, что он не является тетрафторэтиленом), и фторированного мономера, имеющего по меньшей мере две способные к полимеризации ненасыщенные связи, в присутствии инициатора радикальной полимеризации и переносчика цепи, имеющего атом йода, атом брома, или как атом йода, так и атом брома, с получением фторированного эластичного сополимера по п.1.
f5
f5
f6
f6
2
8. Способ получения фторированного эластичного сополимера по п.7, где переносчик цепи является по меньшей мере одним членом, выбранным из группы, состоящей из соединения, представленного формулой RI (где R означает полифторалкиленовую группу, которая может иметь эфирный кислородный атом), и соединения, представленного формулой RIBr (где R означает полифторалкиленовую группу, которая может иметь эфирный кислородный атом).
9. Способ получения фторированного эластичного сополимера по п.7, где переносчиком цепи является 1,4-дийодперфторбутан, 1,6-дийодперфторгексан или их смесь.
10. Способ получения фторированного эластичного сополимера по п.7, где радикальную сополимеризацию проводят методом эмульсионной полимеризации.
11. Изделие из сшитого каучука, полученное сшиванием фторированного эластичного сополимера по п.1.